СПОСОБ ДЕГИДРИРОВАНИЯ

1. Способ дегидрирования углеводорода, включающий стадию приведения в контакт углеводорода с предшественником катализатора, состоящим из материала, выбранного из группы, состоящей из оксида алюминия, диоксида кремния, оксида магния, диоксида циркония, диоксида титана, оксида церия, оксида кремния-алюминия, сажи и смесей данных материалов, и содержащим <0,1 мас.% V, Cr, Mn, Fe, Co, Mo, Ni, Au, Pt, Pd, Ru или Rh, при температуре более 600ºC в течение периода по меньшей мере 1 ч.
2. Способ по п.1, где указанную реакцию дегидрирования проводят по существу в отсутствии кислорода.
3. Способ по п.1 или2, где указанная повышенная температура находится в диапазоне 650-750ºC.
4. Способ по п.1 или 2, где указанный предшественник катализатора активируют путем контакта с указанным углеводородсодержащим газом при температуре от 680 до 750ºC в течение по меньшей мере 30 мин.
5. Способ по п.4, где после указанной активации дегидрирование продолжают при температуре, которая отличается от температуры активации.
6. Способ по п.5, где после указанной активации дегидрирование продолжают при температуре, которая меньше температуры активации.
7. Способ по п.1 или 2, где по меньшей мере 5% катализатора по массе включают углерод, сформированный пропусканием указанного углеводородсодержащего газа над указанным предшественником катализатора.
8. Способ п.1 или 2, где указанный предшественник катализатора включает <0,05 мас.% V, Cr, Mn, Fe, Co, Mo, Ni, Au, Pt, Pd, Ru или Rh.
9. Способ по п.1 или 2, где указанный углеводород включает алкан, имеющий от 2 до 24 атомов углерода, и который дегидрируют с образованием алкена.
10. Способ формирования катализатора для дегидрирования алканов, включающий стадию приведения в контакт предшественника катализатора, состоящего из материала, выбранного из группы, состоящей из оксида алюминия, диоксида кремния, оксида магния, диоксида циркония, диоксида титана, оксида церия, диоксида кремния-алюминия, сажи и смесей данных материалов, и содержащего <0,1 мас.% V, Cr, Mn, Fe, Co, Mo, Ni, Au, Pt, Pd, Ru или Rh, с углеводородом при температуре от 650 до 750ºC.
11. Катализатор, сформированный способом по п.10.
12. Катализатор, состоящий из материала, выбранного из группы, состоящей из оксида алюминия, диоксида кремния, оксида магния, диоксида циркония, диоксида титана, оксида церия, оксида кремния-алюминия, сажи и смесей данных материалов, и формы углерода, которая при анализе с использованием спектроскопии электронного парамагнитного резонанса показывает сигнал, имеющий максимум пика при напряженности магнитного поля 3330-3360 Гс и ΔH>10 Гс.
13. Катализатор по п.12, где указанный сигнал, получаемый спектроскопией электронного парамагнитного резонанса, имеет ΔH>50 Гс.
14. Катализатор по п.12 или 13, где указанный сигнал, получаемый спектроскопией электронного парамагнитного резонанса, имеет величину g 3380-3385 Гс.
15. Катализатор по п.12 или 13, содержащий <0,05 мас.% V, Cr, Mn, Fe, Co, Mo, Ni, Au, Pt, Pd, Ru или Rh.
16. Катализатор по п.14, содержащий <0,05 мас.% V, Cr, Mn, Fe, Co, Mo, Ni, Au, Pt, Pd, Ru или Rh.